Brevet FR2749852A1 — publié le 19971219

La présente invention concerne une solution, notamment sous la forme d'une émulsion, pour réaliser un revêtement sur un profilé, en caoutchouc ou en élastomère, destiné à réduire le coefficient de frottement entre ce profilé et une surface vitrée ainsi qu'un procédé pour revêtir un profilé d'un tel revêtement. Le profilé considéré est à titre d'exemple une lame d'essuyage d'essuie-glace de véhicules automobiles dans laquelle, afin d'améliorer la qualité d'essuyage obtenue au moyen de cette lame d'essuyage, en caoutchouc ou en élastomère naturel ou synthétique, il est connu de la munir d'un revêtement comportant une poudre, notamment de graphite cristallin, comportant des particules de très petites dimensions dont la fonction, lors des phases d'essuyage, est alors équivalente à celle d'un "lubrifiant" permettant d'améliorer de manière importante la qualité de l'essuyage. Il est connu de réaliser un tel revêtement à l'aide d'une solution constituée essentiellement par un liant, sous forme d'une résine acrylique, vinylique ou styrènique ou d'uréthane dans lequel est dispersée la poudre de graphite cristallin. Le revêtement est réalisé par trempage de la lame dans la solution ou par enduction de la lame au moyen de la solution, puis par séchage. Un tel revêtement, s'il permet d'améliorer la qualité de l'essuyage, a pour inconvénient d'être particulièrement fragile en ce qu'il est notamment très peu résistant aux détergents et aux lessives qui sont notamment utilisés pour le lavage des véhicules. On constate ainsi une très faible durée de vie du revêtement "lubrifiant" qui aboutit rapidement à sa détérioration, voire à sa disparition complète, nuisant alors de manière importante à la qualité de l'essuyage. L'invention a pour but de proposer une nouvelle composition pour une solution en vue de la réalisation d'un revêtement de lubrification d'un profilé, notamment de lames d'essuyage pour essuie-glace de véhicule automobile. Dans ce but, I'invention propose une solution du type comportant une poudre de graphite, dispersée dans une résine, qui est essentiellement caractérisée en ce qu'elle comporte un agent imperméabilisant. Grâce aux enseignements de l'invention, la présence d'un agent imperméabilisant confère des propriétés hydrophobes au revêtement qui lui permettent de résister de manière très satisfaisante aux agressions extérieures et notamment aux agents détergents et aux lessives. Selon un mode de réalisation préféré de l'invention, I'agent imperméabilisant est un copolymère acrylique additionné de cire. L'agent imperméabilisant peut aussi comporter de l'isopropanol. La résine constituant le liant de la solution, qui lui confère sa tenue après réticulation lors de l'opération de séchage, est de préférence une résine acrylique. La solution peut aussi comporter un agent stabilisant d'émulsion, notamment un agent alcalin et de préférence de I'ammoniaque. Afin de permettre une mise en oeuvre industrielle aisée de la solution, elle comporte un agent pour empêcher la formation de mousse lors du mélange des composants de la solution. L'agent anti-moussant est par exemple à base d'ester phosphorique qui peut être additionné d'isobutanol et de butylglycol. La poudre est de préférence une poudre de graphite cristallin. On décrira maintenant une composition préférée d'une solution conforme aux enseignements de l'invention. La solution ou émulsion comporte de l'eau adoucie, à pH sensiblement neutre, ou non ionisée dans une proportion en poids d'environ 74%. La résine utilisée est une résine acrylique commercialisée par la société PROTEX sous la dénomination "ACRYMUL AMN 317 R" qui est incorporée dans une proportion en poids sensiblement égale à 14,43%. La poudre utilisée est une poudre de graphite micronisée de la référence "ACHESON 545" dont la dimension des grains ou particules est, pour 85% des particules, inférieure à 8 microns et ont une surface spécifique de 15m2/g. Cette poudre de graphite est incorporée à la solution dans une proportion en poids sensiblement égale à 10,76%. L'agent imperméabilisant incorporé à la solution conformément aux enseignements de l'invention, est par exemple du "DRYOL PA" commercialisé par la société PROTEX. Cet imperméabilisant est un copolymère acrylique additionné de cire qui contient également de l'isopropanol, de l'ammoniaque et du styrène. Cet agent imperméabilisant est incorporé à la solution dans une proportion en poids sensiblement égale à 0,59%. Afin d'éviter la formation de mousse en trop grande quantité lors de la préparation de la solution sous forme d'émulsion, il est incorporé dans la solution un agent anti-moussant commercialisé par la société PROTEX dénommé "MOUSSEX 581 PL" qui est un ester phosphorique additionné d'isobutanol et butylglycol. Cet agent anti- moussant est incorporé dans une proportion en poids sensiblement égale à 0,074%. L'agent stabilisant de la solution en émulsion est de l'ammoniaque dosé à 20% et qui est incorporée dans la solution dans une proportion en poids sensiblement égale à 0,148%. L'ensemble des composants qui viennent d'être mentionnés, dans les proportions indiquées, est mélangé pour obtenir une émulsion conforme aux enseignements de l'invention qui est ensuite appliquée sur la lame d'essuyage par tout procédé adapté, tel que par exemple par immersion de la lame dans un bain de la solution, par enduction de la lame au moyen de la solution ou par projection de la solution sur la lame d'essuyage. Après cette étape de dépôt de la solution de graphitage, il est procédé à un séchage qui permet d'obtenir une réticulation de la résine à basse température, environ égale à 70 C, et une évaporation de l'agent stabilisant et de l'agent anti-moussant qui ne laissent subsister aucun résidu dans la couche ou revêtement de la lame d'essuyage qui est, conformément aux enseignements de l'invention, une couche qui améliore le coefficient de friction entre la lame d'essuyage et la surface vitrée à essuyer et qui est imperméable. Le revêtement ainsi formé est insoluble et il résiste donc parfaitement aux agents détergents et aux lessives utilisés ultérieurement lors des opérations de lavage du véhicule. L'invention n'est bien entendu pas limitée à la composition préférée qui vient d'être décrite en détails. Le liant constitué par la résine peut par exemple être à base de résine vinylique ou tout autre composé macromoléculaire synthétique adapté à cet effet. L'agent imperméabilisant permettant d'obtenir un revêtement hydrophobe peut, à titre de variante, être un agent à base de silicone, de produits fluorés, d'éthanolamine, ou par un hydroxyde mais ces produits présentent certains inconvénients de compatibilité avec les autres composants de la solution et avec le matériau constitutif de la lame. L'agent stabilisant de l'émulsion peut être constitué par tout produit alcalin ou par un hydroxyde de sodium ou de potassium, mais il est à noter que ces autres produits ont pour inconvénient d'aboutir à la formation de résidus dans le revêtement après réticulation. Conformément à un autre aspect de l'invention, le procédé pour revêtir le profilé d'un revêtement qui réduit le coefficient de frottement entre ce profilé et la surface vitrée, consistant à utiliser une solution conforme aux enseignements de l'invention, peut comporter une étape finale, après séchage, de brossage du profilé muni de son revêtement. Le brossage est par exemple effectué en faisant passer longitudinalement le profilé entre deux brosses tournantes adjacentes. Les brosses tournent en sens inverse l'une de l'autre et de préférence dans le sens opposé à la direction d'avancement du profilé entre les brosses. L'étape complémentaire de brossage permet d'homogénéiser le revêtement déposé sur la surface du profilé et d'éviter que ce revêtement présente des défauts d'aspect ou des irrégularités dans son épaisseur ou des défauts d'adhérence. Il est en effet souhaitable de supprimer ces défauts qui, s'ils subsistent, risquent de provoquer, lorsque le profilé est une lame d'essuyage, des stries lors de l'essuyage, d'aboutir à des dépôts localisés de graphite sur la vitre, etc. Le brossage permet ainsi de supprimer les excès de graphite, d'éliminer les particules de graphite qui adhèrent mal au profilé et d'homogénéiser les particules de graphite en orientant les lamelles dans le même sens. Le brossage permet aussi de détecter la présence du revêtement car le brossage provoque un changement de l'aspect apparent du revêtement qui passe de la couleur noir mat à une teinte gris métallisé. Les brosses peuvent être remplacées par des galets de "brossage" qui sont par exemple réalisés en feutre ou en matériau alvéolaire, les galets présentant des profils complémentaires de celui du profilé à brosser. A titre de variante, le brossage peut être remplacé par une opération équivalente résultant de la projection à haute pression de jets d'eau sur le profilé. REVENDICATIONS 1. Solution pour réaliser un revêtement sur un profilé, en caoutchouc ou en élastomère, du type comportant une poudre, notamment de graphite, dispersée dans une résine, caractérisée en ce qu'elle comporte un agent imperméabilisant. 2. Solution selon la revendication 1, caractérisée en ce que l'agent imperméabilisant est un copolymère acrylique additionné de cire. 3. Solution selon la revendication 2, caractérisée en ce que l'agent imperméabilisant comporte de l'isopropanol. 4. Solution selon l'une quelconque des revendications précédentes, caractérisée en ce que la résine est une résine acrylique. 5. Solution selon l'une quelconque des revendications précédentes, caractérisée en ce qu'elle comporte un agent stabilisant d'émulsion, notamment un agent alcalin. 6. Solution selon la revendication 5, caractérisée en ce que l'agent stabilisant est de l'ammoniaque. 7. Solution selon l'une quelconque des revendications précédentes, caractérisée en ce qu'elle comporte un agent pour empêcher la formation de mousse lors du mélange des composants de la solution. 8. Solution selon la revendication 7, caractérisée en ce que I'agent anti-moussant est à base d'ester phosphorique. 9. Solution selon la revendication 8, caractérisée en ce que l'agent anti-moussant est un ester phosphorique additionné d'isobutanol et de butylglycol. 10. Solution selon l'une quelconque des revendications précédentes, caractérisée en ce que la poudre est une poudre de graphite cristallin. 11. Lame d'essuyage d'un essuie-glace de véhicule automobile, caractérisé en ce qu'elle est revêtue d'une solution selon l'une des revendications 1 à 10. 12. Procédé pour revêtir un profilé d'un revêtement qui réduit le coefficient de frottement entre le profilé et une surface vitrée, caractérisé en ce que l'on utilise une solution conforme à l'une quelconque des revendications précédentes pour enduire le profilé, ou immerger le profilé dans la solution, ou projeter la solution sur le profilé, puis en ce que l'on fait sécher le profilé. 13. Procédé selon la revendication 11, caractérisé en ce que, après avoir fait sécher le profilé, on procède à un brossage du profilé muni de son revêtement. 14. Procédé selon la revendication 13, caractérisé en ce que le brossage est effectué en faisant passer longitudinalement le profilé entre deux brosses adjacentes et tournant en sens inverse l'une de l'autre. 15. Procédé selon la revendication 13, caractérisé en ce que les brosses tournent dans le sens opposé à la direction d'avancement du profilé entre les brosses. 16. Procédé selon la revendication 13, caractérisé en ce que le brossage est effectué en faisant passer longitudinalement le profilé entre deux galets présentant des profils complémentaires de celui du profilé à brosser. 17. Procédé selon la revendication 13, caractérisé en ce que le brossage est effectué en projetant sur le profilé des jets d'eau sous haute pression. 18. Lame d'essuyage d'un essuie-glace de véhicule automobile, caractérisé en ce qu'elle est revêtue d'un revêtement obtenu par le procédé selon l'une des revendications 12 à 17.